(57)【要約】【課題】光透過率が十分で、かつ電波を十分に遮蔽するという材料は極めて少ない。不透明なプラスチックスやガラス、石膏ボード、コンクリートなどにおいても優れたも電波遮蔽効果のある材料が求められている。【構成】導電性繊維を電気的に接続させずに一方向に並べて間隔を開けて配列した導電性繊維層と、さらに、別の導電性繊維を電気的に接続させずに一方向に並べて間隔を開けて配列した導電性繊維層をマトリックス材料の内部または表面に互いに距離をおいて電気的に接続させずに積層し、配列した導電性繊維の間隔は遮蔽を目的とする電波の周波数の波長以下とし、積層した導電性繊維層の距離は用いた導電性繊維の直径以上とし、積層した導電性繊維層のそれぞれの繊維軸間の交差角度θを９０度±３０度とすることにより、電波の偏光層として機能する導電性繊維の３次元配置構造を形成したことを特徴とする電波遮蔽材料。【選択図】　図１
2004079762.tif 000002
【特許請求の範囲】
【請求項１】
導電性繊維を電気的に接続させずに一方向に並べて間隔を開けて配列した導電性繊維層と、さらに、別の導電性繊維を電気的に接続させずに一方向に並べて間隔を開けて配列した導電性繊維層をマトリックス材料の内部又は表面に互いに距離をおいて電気的に接続させずに積層し、配列した導電性繊維の間隔は遮蔽を目的とする電波の周波数の波長以下とし、積層した導電性繊維層の距離は用いた導電性繊維の直径以上とし、積層した導電性繊維層のそれぞれの繊維軸間の交差角度θを９０度±３０度とすることにより、電波の偏光層として機能する導電性繊維の３次元配置構造を形成したことを特徴とする電波遮蔽材料。
【請求項２】
導電性繊維間の間隔Ｓを電波の波長λで割った規格化した値（Ｓ／λ）が０．２以下であることを特徴とする請求項１記載の電波遮蔽材料。
【請求項３】
マトリックス材料として透明材料を用い、波長が５００ｎｍ以上の可視光領域で導電性繊維を複合化していない該透明材料に比較して透過率が１０％以内の低下であり、電波遮蔽効果が−８ｄＢ以上であることを特徴とする請求項１記載の電波遮蔽材料。
【発明の詳細な説明】
【０００１】
【発明の属する技術分野】
本発明は、マトリックス材料の内部又は表面に導電性繊維の３次元配置構造を有する透明又は不透明な電波遮蔽材料に関する。
【０００２】
【従来の技術】
最近の情報技術の進歩につれ、電波を利用したＯＡ機器、無線通信機器等が発達している。電波を有効に利用するためには電波を良く通す材料や電波を吸収する材料とともに電波を遮蔽する材料が欠かせないものとなっている。
【０００３】
電波を遮蔽する材料として、従来から金属板が多く用いられている。金属は安価であり加工も容易なために利用しやすい材料である。最近では、アモルファス金属をプラスチックスや紙などに複合化したものや金属粒子や金属繊維、又は電気伝導性を持つ炭素繊維をプラスチックスに複合化したものが電波遮蔽材料として用いられている。これらの材料系では、ｋＨｚ〜ＧＨｚオーダーの実用的な電波の周波数領域で十分な電波遮蔽特性が得られている。
【０００４】
しかし、これらの材料は、ほとんどが可視光領域での光透過性を有しておらず、可視光透過性が必要な建物用窓ガラス、自動車や電車などの乗り物用窓ガラス、ＰＨＰ前面用フイルタなどとして用いることができない。
【０００５】
ガラスの上に薄い透明導電性酸化物であるＩＴＯ（Ｉｎｄｉｕｍ−Ｔｉｎ−Ｏｘｉｄｅ）層を設けたものは、可視光領域で光透過性を有するとともに電磁波遮蔽性も有している。さらに、電子レンジやＰＤＰの前面フイルタなどに用いられる金属メッシュも電磁波遮蔽効果がある。建築物用の窓や戸に用いられている金属のメッシュをガラスに複合化した網入り安全ガラスは透明であり、電磁波遮蔽特性がある。
【０００６】
特許文献には、このような透明な電磁遮蔽材料の例として、直径数十μｍ程度の金属網や導電性繊維を透明プラスチックのフイルムや板に埋め込んだもの（実公平６−１１５９８号公報、特公平８−１９９９号公報、特開２０００−２２３８３号公報）、透明導電性繊維を樹脂成形体の内部及び／又は表面に複数の透明導電性繊維を電気的に接触するように設けてなり、全光線透過率が６０％以上である透明性電磁波遮蔽材料（特開平１１−１０７１６０号公報）、導電性織布と透明な熱可塑性プラスチックとの積層物からなり、該導電性織布の表面が該熱可塑性プラスチックシート層より不連続に部分露出している電磁遮蔽積層シート（特開２００１−１０２７９０号公報）、遮蔽しようとする電波の周波数に対応した特定の長さを有する金属線素子が基板上に配設された電磁波遮蔽材において、前記金属線素子が開放端を持ち、開放端間の長さが遮蔽しようとする電波波長の約２分の１である電磁波反射材（特開２００２−８４０９３号公報）など種々の工夫が見られる。
【０００７】
一方、透明性を必要としないコンクリート、モルタル、石膏ボードなどを電磁シールドする方法としては、コンクリートなどの内部に導電体線や短繊維状の反射材料を混入する方法（例えば、特開平５−２６７８８０号公報、特開平９−１４８７７９号公報、特開２００１−３２２１９４号公報）やメッシュ状の電磁波シールド繊維を石膏ボードの表面や内部に設ける方法（例えば、特開平１１−５４９８２号公報、特開２００１−１８２１８７号公報）などが知られている。
【０００８】
【発明が解決しようとする課題】
近年は、建物をはじめとする構造物の高層化による電波障害が問題になっている。さらに、電子機器が発生する不要な電磁波が他の機器や人体に及ぼす影響が問題となっている。透明で電波遮蔽効果のある従来の材料は、大きな電波遮蔽効果を得ようとすると、電波との相互作用を大きくするためにマトリックス材料中の金属線などの導電性材料の部分の占める投影面積を大きくしなければならない。その結果、材料全体としての光透過性が著しく低下するという問題がある。
【０００９】
したがって、可視光領域で光透過率が十分であり、かつ電波を十分に遮蔽するという相反する要求を満足する材料は極めて少なく、透明で、かつ優れた電波遮蔽効果のある新規材料の開発が求められている。
また、光透過性が必要なく、電波遮蔽機能のみが必要な不透明なプラスチックスやガラス、もともと光透過性が必要でない石膏ボード、コンクリートなどの建築用構造壁などにおいても優れたも電波遮蔽効果のある材料が求められている。
【００１０】
【課題を解決するための手段】
従来、導電性繊維は電波遮蔽材の一種として織物として用いたり、マトリックス材料の表面や内部に複合する形で用いられていたが、本発明者は、導電性繊維を特定の条件で組み合わせて空間的に配置することにより導電性繊維を従来の形で用いたものに比べて電波遮蔽効果を著しく高めることができ、かつ透光性を十分に保つことも可能であることを見出した。
【００１１】
本発明は、偏光機能をあらゆる方向の電界成分を持つ電波に対して作用させることを可能にする導電性繊維の幾何学的配置を見い出したことに基づいて、このような幾何学的配置をマトリックス材料中に複合化して形成したものである。
この導電性繊維の３次元配置構造による電波の偏光機能を利用すると、平行状に並べて配列した隣り合う導電性繊維間の間隔を変化させることにより、この間隔に対して十分に短い波長は透過するが、それよりも長い波長を持つ電波は遮蔽する機能が生じる。また、導電性繊維の３次元的幾何学的配置の設計により遮蔽する電波のエネルギーを任意に変えることもできる。
【００１２】
すなわち、本発明は、導電性繊維を電気的に接続させずに一方向に並べて間隔を開けて配列した導電性繊維層と、さらに、別の導電性繊維を電気的に接続させずに一方向に並べて間隔を開けて配列した導電性繊維層をマトリックス材料の内部又は表面に互いに距離をおいて電気的に接続させずに積層し、配列した導電性繊維の間隔は遮蔽を目的とする電波の周波数の波長以下とし、積層した導電性繊維層の距離は用いた導電性繊維の直径以上とし、積層した導電性繊維層のそれぞれの繊維軸間の交差角度θを９０度±３０度とすることにより、電波の偏光層として機能する導電性繊維の３次元配置構造を形成したことを特徴とする電波遮蔽材料である。
【００１３】
また、本発明は、導電性繊維間の間隔Ｓを電波の波長λで割った規格化した値（Ｓ／λ）が０．２以下であることを特徴とする上記の電波遮蔽材料である。
また、本発明は、マトリックス材料として透明材料を用い、波長が５００ｎｍ以上の可視光領域で導電性繊維を複合化していない該透明材料に比較して透過率が１０％以内の低下であり、電波遮蔽効果が−８ｄＢ以上であることを特徴とする上記の電波遮蔽材料である。
【００１４】
【作用】
電波は垂直偏波、水平偏波、又は円偏波として用いられている。電波に対する偏光板はどのような偏波に対しても、その中の一方向の直線偏波のみを通過させる機能を持つことは公知のことである。電波の中から特定の方向の直線偏波を取り出す素子や、直線偏波を円偏波（偏光）に変換する波長板がある。波長に比べて十分に長い金属棒を、波長に比べて短い間隔で配列した面に電波を当てると、棒に平行な電界成分を持つ平面波は反射され、棒に直交する電界成分を持つ平面波のみが通過することができる。このような金属棒のグリッド列は直線偏波素子として用いられている。この構造はヘルツが自由空間に放射された電波が光と同じ性質を示すために用いられたことで有名である。
【００１５】
このように、電気伝導性を持つ針金などを一方向に空間に一層並べたものの偏光作用は知られていた。しかし、これらは空気中に針金や金属細線を一層並べたもので、針金のようにそれ自体が強度を持つものでは、それ自体は特殊な素子としての機能を果たすが、透明性を得るための直径が小さな繊維は強度が弱いのでそれ自体を単独で偏光材料として利用できないことは容易に想像がつく。例えば、金属線でも細いものを用いたときには空気中に並べていても少し力が加わっただけで金属線が変型したり間隔が乱れたり、又は、すぐに壊れてしまうためにその偏光機能を果たすことができなくなる。
【００１６】
したがって、本発明のように繊維を一本ずつでは取り扱うことが難しく、まして
や、一層に並べた層を離して二枚以上揃えて空間で用いることはできないことは明らかである。また、金属線を用いた偏光素子では金属線の少なくとも一方は端部で電気的に接続されているが、本発明ではマトリックス中で全ての繊維は電気的に接触しているわけではない。
【００１７】
本発明では、マトリックス材料中に繊維を配列することにより電波が材料中を通過する時の偏光作用による電磁波の減衰が最大になるようにする繊維の３次元的な幾何学的配置を規定している。すなわち、複数の繊維をマトリックス体材料中にそれぞれの繊維を電気的に絶縁しながら固定すると同時に使用時に繊維の配列が乱れないように繊維層の保護と繊維層間の間隔を最適にし、しかも、電磁波との相互作用により発生するエネルギーをマトリックス材料の熱伝導性で除去することを可能にしている。
【００１８】
この導電性繊維の３次元配置構造による電波の偏光の機能を利用すると、隣り合う繊維の間隔を変化させることにより、繊維間の間隔に対して十分に短い波長は透過するが、それよりも長い波長を持つ電波は空間的に最適な配列を行った繊維により遮蔽される機能が生じる。また、繊維の幾何学的配置により遮蔽する電波のエネルギーを任意に変えることもできる。
【００１９】
さらに、繊維の間隔が遮断を目的とする電波の波長よりも大きなことから細い繊維を用いれば、周波数が１００ＧＨｚであっても実用上十分な透明性を発揮する。このような透明な光透過機能と電波遮蔽機能を合わせ持った材料は既存のものでは得られていない。
【００２０】
従来の電磁波反射材料では透明な電気伝導性繊維をマトリックス材料としての透明なプラスチックスと複合化することが行われているが、両者の屈折率差が１／１０００以下でないと繊維を肉眼でも識別できる程度であり、また、繊維による電磁波の反射を得るためには繊維材料の大きな体積率が必要であり、この場合、光透過性は得られるが、マトリックス材料中を光が直進することによる透明性は犠牲になり、このような材料を通して物を見ると像がゆがんだりぼけてしまう。したがって、十分な電磁波遮蔽特性と光透過性を透明性を保持したままで両立することは難しい。
【００２１】
本発明では、比誘電率が２以上の透光性を持つマトリックス材料中に電気伝導性繊維を揃えた層を持ち、繊維により光が遮られる部分、すなわち投影面積はマトリックス材料の面積の３０％以下と小さく、同じ厚さのマトリックス材料単体に比べて、最大でも光透過率の低下は繊維複合化前の３０％であり、光が透過する部分ではマトリックス材料の持つ透明性は犠牲にならないので光透過率と透明性を両立できる点に大きな利点がある。
【００２２】
日常生活で用いられている網入りガラスは電気的には金属線を互いに接続しており、本発明の重要なポイントである繊維を電気的に接続せずにガラスなどの透明な材料中に入れたものとは異なる。網入りガラスでは金属線による電波の反射を利用して主な遮蔽効果が発揮され、偏光を利用するものとは異なる。
【００２３】
図１は、本発明における、導電性繊維の３次元配置構造により電波の偏光層を形成する態様を原理的に説明するための平面図である。図１に示すように、複数の導電性繊維Ｆ１を電気的に接続させずに一方向に平行状に並べた導電性繊維層をマトリックスＭの内部又は表面に形成する。さらに、別の複数の導電性繊維Ｆ２を電気的に接続させずに一方向に平行状に並べた導電性繊維層を導電性繊維Ｆ１からなる導電性繊維層と異なる平面内に互いに電気的に接続せずに一定距離だけ離して形成する。それぞれの導電性繊維層の繊維軸間は交差角度θで交差させる。
【００２４】
図２は、図１に示すように、導電性繊維を３次元配置した偏光層構造について、交差角度θと周波数１０ＧＨｚにおける電波遮蔽特性（シールド効果）の関係を示すグラフである。この測定値は、長さ２００ｍｍ、直径１０μｍの炭素繊維をＰＭＭＡ樹脂板中に表面からの距離を１ｍｍとして、一定の間隔３ｍｍで並べ、二つの導電性繊維層間の距離は５ｍｍとし、大気中のホットプレス法を用いてＰＭＭＡ樹脂板に積層して複合化した複合材料についてのものである。炭素繊維を並べた２つの導電性繊維層のそれぞれの繊維軸間の交差角度θは０〜１８０度の間で変化させた。交差角度θが０度の場合には２つの導電性繊維層の繊維軸方向は一致する。
【００２５】
図２に示すように、繊維軸間の交差角度θを９０度±３０度とすることにより電波遮蔽効果が−８ｄＢ以上となり、電波遮蔽特性は交差角度θを９０度に近付ける程大きくなる。さらに、この複合材料の光透過率は４００ｎｍ〜１０００ｎｍの波長範囲で、波長が５００ｎｍ以上では導電性繊維を複合化していない同じ厚さのＰＭＭＡ樹脂板に比較して同じ波長で１０％以内の低下であり、窓材料として光透過性は実用的には問題がないレベルである。
【００２６】
２つの導電性繊維層の繊維軸間の交差角度θが９０度であるこの複合材料を、電波遮蔽が完全に行われる一辺が６０ｍｍの金属の箱の一つの面に金属箱との間にギャップがないように接着し、その箱の中に周波数２ＧＨｚで出力が１ｍＷの発信器を入れて測定したところ、電波遮蔽板の上部の電波遮蔽板から１０ｃｍ離れたところで−１５ｄＢの電波の減衰が生じた。
【００２７】
並べる導電性繊維の間隔は遮蔽を目的とする周波数の波長に等しいか、又は該波長よりも短いと偏光機能が働く。電波の波長は３００ｋＨｚでは１ｋｍ、３００ＭＨｚでは１ｍ、３ＧＨｚでは１０ｃｍ、３０ＧＨｚでは１ｃｍになる。現在利用されているテレビやラジオの電磁波の周波数はＦＭやＶＨＦで７６〜２２２ＭＨｚ、ＵＨＦで４７０〜７７０ＭＨｚであるが、携帯電話の周波数は１．６ＧＨｚ、無線ＬＡＮ，電子レンジは２．４５ＧＨｚ、衛星放送（ＢＳ，ＣＳ）は１１．７〜１２．０９ＧＨｚか１２．３〜１２．７ＧＨｚ、ＩＴＳ（高度道路交通システム）５．８ＧＨｚか６０〜７０ＧＨｚであり、遮蔽を目的とする周波数帯域に応じて並べる繊維の間隔を選定する。
【００２８】
電波の透過率は並べた繊維の間隔に依存し、並べた繊維の間隔が狭くなるにしたがって、電波透過率が小さくなる。すなわち、大きな電波遮蔽効果を得るためには、並べた繊維の間隔を小さくすればよい。任意の周波数で目的とする遮蔽効果を得るためには並べた繊維間の間隔を調整すればよい。一方、光透過率は並べた繊維間隔が狭くなるにしたがって小さくなるが、実用上十分な電波遮蔽効果を得るために必要な繊維間隔では、光透過率の低下はおよそ１０％以内で済む。
【００２９】
図３は、炭素繊維を用いた複合材料について、電波透過率（シールド効果）に及ぼす導電性繊維の間隔の影響を示している。図３の横軸（Ｓ／λ）は導電性繊維間の間隔Ｓを電波の波長λで割った規格化した値を示している。Ｓ／λが０．２以下、特に０．１５以下でシールド効果が増大する。この複合材料は、長さ５００ｍｍ、直径７μｍの炭素繊維をエポキシ樹脂と複合化したものである。導電性繊維の間隔を２〜１０ｍｍの間で変化させて並べた。二つの導電性繊維層と導電性繊維層の距離は１０ｍｍとし、各導電性繊維層は材料の表面から１ｍｍの深さのところに複合化されている。
【００３０】
この複合材料を一辺が５０ｃｍの正方形とし、周波数範囲２０〜４０ＧＨｚで透過する電波の減衰を調べた。用いた電波透過率測定装置は、誘電体レンズを持つ焦点距離が１５０ｍｍのホーン型アンテナであり、複合材料の表面に波長の約４倍の大きさとしたランダム偏光電波を照射し、同じ構成のアンテナを電波の照射面と反対側に置いたものである。
炭素繊維に限らず、電気伝導性を持たないＡｌ２Ｏ３繊維表面にＣｕ又はＮｉを無電解メッキで０．５μｍコーティングした繊維を用いても電波の透過率が導電性繊維の間隔に依存する点は同様であった。
【００３１】
【発明の実施の形態】
以下に、本発明の実施の形態を図を用いて説明する。図４の斜視図に示すように、導電性繊維を並べた層が一つのマトリックス材料中に２層並んでいるものが本発明の電波遮蔽材料の基本単位となる。
図４に示すように、隣りあう導電性繊維Ｆ１の中心間距離Ｓを開けて複数の導電性繊維を一方向に並べてマトリックスとなる材料Ｍの中に１つの層となるように配列する。さらに、別の複数の導電性繊維Ｆ２を導電性繊維Ｆ１を並べた層と電気的に接続せずに空間的に距離をおいて離れた層になるように、かつ導電性繊維Ｆ１の繊維軸方向と導電性繊維Ｆ２の繊維軸方向が交差角度θとなるように並べてマトリックス材料Ｍの中に配列する。この交差角度θは、上述のとおり、電波の偏光作用が最大になるようにするためには、９０±３０度の範囲、より好ましくは、９０±１５度の範囲とする。
【００３２】
図５の斜視図に示すものは、図４に示すものの変形例であり、導電性繊維Ｆ１を並べた層と導電性繊維Ｆ２を並べた層の中間に透明導電性フイルム、導電性プラスチックフイルム、金網などの補助導電体層Ｐを挟んで設けて電磁遮蔽性能を高めた例を示す。例えば、直径が１０〜５００μｍの金属繊維を網状にしたものをガラス板やプラスチックス板と複合化して網入りの板とするとともに、板の両表面側に板の表面に露出させずに導電性繊維層をそれぞれ設けるとよい。
【００３３】
本発明の電波遮蔽材料において、二つの層と層との間隔は用いた導電性繊維の直径以上であることが好ましい。本発明の電波遮蔽材料において、繊維の間隔は透過する電波の強度に影響する。例えば、間隔が広ければ透過する電波の強度は大きくなる。一方、偏光層での電波の反射を考えると、繊維間隔が小さくなれば反射は増える。電波が反射する率が大きくなりすぎると偏光作用の効果が十分に働かなくなる。導電性繊維の間隔が繊維の直径よりも小さくなると電波が繊維を並べた層を透過する割り合いが極めて小さくなり、逆に、反射する割り合いが大きくなる。これが、偏光層の導電性繊維の間隔が波長の周波数以下である理由である。一方、積層した導電性繊維層の距離が用いた導電性繊維の直径以下の場合には、それぞれの層が一体となって電波を反射する効果が増えてしまい、偏光機能を利用できなくなる。すなわち、一枚の偏光層としてしか機能しなくなる。したがって、本発明の電波遮蔽材料において、二つの層と層との間隔は用いた導電性繊維の直径以上であることが好ましい。
【００３４】
マトリックス材料中の導電性繊維層は２層以上であれば何層でもよい。層数が多くなれば偏光作用がより強く働くようになる。ただし、層数が４層以上になると層数を増したことによる電波遮蔽効果は層数に対して比例して大きくならず、層数を増した効果は少なくなる傾向にある。導電性繊維層を３層以上用いるときには３層目以上の層の繊維軸と１層目の繊維軸の交差角度は任意に選ぶことができる。この場合、隣接する層の交差角度の構成を０度／９０度に統一すると最も大きな電磁遮蔽効果が得られる。
【００３５】
導電性繊維層の占める投影面積はマトリック材料の総表面積の少なくとも３０％以下であることが好ましい。導電性繊維層の層数を増せば電波遮蔽効果は大きくなる。しかし、導電性繊維層の層数を増やした場合、導電性繊維の層が重なるようにすれば光透過率は低下しないが、各層中の導電性繊維の重なりがランダムになると光透過率は低下する。したがって、電波遮蔽特性と光透過特性を同時に考えて導電性繊維層の層数を決定する必要がある。
【００３６】
図６の（１）は、７層からなる導電性繊維層の間隔を全て同じにして配列したものを示している。しかし、図６の（２）に示すように、導電性繊維層と導電性繊維層との間隔がすべて同じである必要はない。また、全ての繊維軸方向が完全に平行になっている必要はない。同じ平面内にある導電性繊維が、図６の（３）に示すように、周期的に異なる間隔を持っていてもよいし、また、図６の（４）に示すように、導電性繊維層は完全な平面でなく波状などの面でもよい。さらに、マトリックス材料の表面に最も近い導電性繊維層からマトリックス材料の表面までの距離はマトリックス材料の両面側で同じでも、異なってもよい。
【００３７】
マトリックス材料の両面に用いる導電性繊維層は必ずしもマトリックス材料中に複合化されている必要はなく、図７の（１）に示すように、導電性繊維Ｆ１及び導電性繊維Ｆ２をマトリックス材料Ｍの表面に接着剤や粘着性のあるシールＤを用いて貼り付けても効果を発揮する。この場合、貼りつけられた導電性繊維層のそれぞれの繊維の軸は必ずしも同一の平面上にある必要はなく、繊維間隔の１／２以内のズレならば導電性繊維が同じ平面にある場合と同じく一つの偏光層としての偏光効果を発揮する。
【００３８】
さらに、図７の（２）に示すように、薄いプラスチックスフィルムＥに導電性繊維Ｆ１及び導電性繊維Ｆ２を平行状に並べたものをガラスやプラスチックスのマトリックス材料Ｍの両面に貼りつけてもよい。また、図８の（１）に示すように、隣接する導電性繊維層の距離は一定でなく傾斜していてもよい。さらに、図８の（２）に示すように、繊維の軸が完全に同一平面上に並んでいないで、波状の面となっていてもよい。
【００３９】
導電性繊維とマトリックスの複合化は、導電性繊維を等間隔に並べたものを用意して、粘性の小さなガラスと複合化したり、合わせガラス用中間膜と複合化したり、ガラスや高分子材料の板を用意して、板の上に導電性繊維を等間隔で並べ、それを同じガラスや高分子材料ではさみ、ガラスや高分子材料の軟化点又はそれ以下の温度で圧力を加えてプレス成形してもよい。高分子材料を用いる場合には、導電性繊維を等間隔で並べて３次元的に配列したものをフッ素樹脂などの型に入れて、その中に高分子材料を流し込み、成形してもよい。このように、多くの成型方法により材料を作成することが可能である。
【００４０】
図９は、電気伝導性繊維の配列に用いる繊維織物の一例を示す側面図（ａ）及び平面図（ｂ）であり、導電性繊維Ｆ１と高分子繊維などの非導電性繊維Ｆ３を一定の間隔で周期的に三次元織物にしたものである。導電性繊維を一定の間隔で周期的に繊維軸が一つの平面にないような織物構造にしても導電性繊維又は繊維束同士がお互いに接触していないものを用いても同様な効果が得られる。このように、導電性繊維を三次元織物にした場合には電子機器のケースなどにも容易に成形することができる。
【００４１】
導電性繊維には金属、炭化物、窒化物、酸化物、金属間化合物や炭素又は誘電体のものなどが用いられる。好ましくは、金属や炭素のように電気抵抗が小さなものが良い。複合化前の繊維の電気伝導率は１００Ωｍ以下のものが好ましい。
【００４２】
電気伝導性のない透明又は不透明の繊維を用いる場合には、表面に金属や炭素などの電気伝導性のある物質をコーティングして用いることができる。また、透明導電性酸化物膜をコーティングしてもよい。金属をコーティングして電気伝導性を付与する場合、金属コーティングの厚さは、３μｍ以下が好ましい。また、半導体の性質を持つＳｉＣを主成分とする繊維などでも同様の効果を発揮する。この場合、繊維の熱処理により、繊維表面に炭素に富む層を設けたものでもよい。
【００４３】
また、導電性繊維はガラス繊維など可視光領域で光を通すものの表面に導電性金属酸化物のコーティングを行い、光透過率が６０％以上であり、比抵抗が１０−１Ｗｃｍ以下のものでもよい。２層の導電性繊維層のそれぞれに異なる導電性繊維を用いてもよい。
【００４４】
繊維の直径は３ｍｍ以下であればよい。ただし、光透過性を犠牲にしないためには、繊維の直径は光透過性と透明性を共に保つために０．３ｍｍ以下であることが好ましい。現存する導電性をもつ繊維の最小直径は約３μｍであり、このような繊維を用いてもよい。さらに、繊維を束にしたものを用いてもよい。
【００４５】
炭素繊維、ステンレス鋼繊維を用いた場合には、ガラスなどと繊維との間で反応を生じるような高温での複合化を要する場合には繊維表面に反応防止のためのセラミックスコーティングや濡れ性をよくするための金属コーティングなどを施してもよい。このようにすると、高温で粘性の低いガラスと連続的に複合化することができたり、導電性繊維を並べたものの上に粘性の低いガラスを押しつけたりして容易に複合化することができる。このような複合化プロセスはガラスに限ったわけではなくポリマー材料を用いたときにも適用できる。
【００４６】
マトリックス材料としては、病院の窓用材料、電車や自動車などの乗り物に用いられる窓用材料など、可視光領域で十分な光透過性を持つ用途に対しては可視光領域で３０％以上の光透過率を持つ無機又は高分子材料のものが用いられる。また、透光性セラミックスでもよい。好ましくは、７０％以上の可視光透過率を持ち、高分子系材料やガラス材料などの窓用材料に用いられている、力学的機能を持つものが好ましい。
【００４７】
さらに、透明な材料以外にも光透過性が必要なく、電波遮蔽機能のみが必要な場合には光透過性を持たないプラスチックスやガラスでもよい。電子機器のケースに用いられているプラスチックスなどに応用することもできる。
【００４８】
赤外光に対して１０％以上の光透過率を有するものやガラスやプラスチックス中に金属、プラスチックス、セラミックスを含有していても良い。また、これらのもの以外にも、ガラスやプラスチックスの性質を変えたいときに、これらの材料中に直流に対する電気抵抗率が１０３Ωｍ以上の粒子、繊維、ウイスカーなどを複合化したものをマトリックス材料として用いても、ガラスやプラスチックスは導電性繊維と電気的に接続しないので、偏光による電波遮蔽機能は働く。
【００４９】
プラスチック中にセラミックス粒子を含有しているものを用いても電気伝導率が１０−６Ω−１ｎ−１以下であれば偏光作用が働く。さらに、光を反射するミラーや表面で光を乱反射するように加工されているものなどのガラスやプラスチックス基板上に金属やセラミックスの反射膜がコーティングされているものでもよい。さらに、モルタル、石膏やコンクリートなどの建築用構造壁などの不透明材料をマトリックス材料としてもよい。
【００５０】
【実施例】
実施例１
直径１０μｍの炭素繊維をマトリックス材料となるＰＭＭＡ樹脂板中に一定の間隔５ｍｍで一方向に平行状に等間隔に並べた二つの繊維層をＰＭＭＡ樹脂板の両表面から１ｍｍ以内の距離にそれぞれ設けた複合材料をホットプレス法で作製した。この複合材料で、炭素繊維を並べた二つの繊維層と繊維層との距離はおよそ５ｍｍで、両繊維層の繊維軸間の交差角度は９０度である。繊維を複合化した材料の総厚さは７ｍｍである。用いたＰＭＭＡ樹脂はいろいろな窓用材料として用いられている透明材料である。
【００５１】
この繊維複合材料の、電波遮蔽特性を調べるために上述のホーン型アンテナを用いる電波透過率測定装置と同じものを用い、２０〜３０ＧＨｚの周波数範囲での電波遮蔽特性を求めた。図１０は、電波遮蔽特性の結果を示すグラフである。この図１０から分かるように、得られた繊維複合材料はこの周波数範囲で−１８ｄＢ以上の電波遮蔽効果を有していた。また、炭素繊維材料の投影面積は０．４％であり、可視光領域での光透過性は同じ厚さの炭素繊維を複合化していないＰＭＭＡ樹脂板に比べて５％以内の低下に収まっており、この材料は、電波シールド特性を持ち、かつ、光透過性を持っていることが明らかとなった。
【００５２】
実施例２
直径が１００μｍのステンレス鋼繊維を用いてステンレス鋼繊維間の間隔が５ｍｍ、二つの繊維層の距離が１０ｍｍ、交差角度θを９０度とした以外は実施例１と同じとして複合材料を作製した。作製した複合材料の大きさは３０ｃｍ角である。この総厚さ１２ｍｍの繊維複合材料を用いて電波遮蔽特性を測定した。電波遮蔽特性の測定は周波数範囲が２０〜４０ＧＨｚとした。測定した全ての周波数範囲では、全ての周波数で、−１８ｄＢ以上の電波遮蔽効果が得られた。また、ステンレス鋼繊維材料の投影面積は４％であり、可視光領域での光透過率は繊維複合材料のマトリックスに用いた同じ厚さのＰＭＭＡ樹脂板よりも１０％低下したのみであった。
【００５３】
実施例３
さらに、実施例２の繊維複合材料と同じ繊維配列構造を持つものを二枚重ねた構造になった繊維複合材料を作製した。総厚さは２４ｍｍである。この繊維複合材料の電波遮蔽特性を測定した結果、−２４ｄＢ以上の減衰が認められた。この場合、可視光領域での光透過性は厚くしたにもかかわらず、実施例２よりも３％低下しただけであった。繊維層を増すことにより、電波遮蔽特性は加算的に増加する傾向が確かめられた。
【００５４】
実施例４
隣り合う繊維の間隔を周期的に変化させるように直径１００μｍのステンレス鋼繊維を、片方の面に粘着性を持つ厚さ０．２ｍｍのプラスチックフィルムの粘着性を持つ方の面に複合化した。繊維の間隔は基本間隔を３ｍｍとし、隣り合う繊維間の間隔を間隔が１０ｍｍになるまで、４ｍｍ、５ｍｍ、６ｍｍ、７ｍｍ、８ｍｍ、９ｍｍ、１０ｍｍと１ｍｍ間隔で増した。繊維間隔が１０ｍｍに達した時点で、逆に９ｍｍ、８ｍｍ、７ｍｍ、６ｍｍ、５ｍｍ、４ｍｍ、３ｍｍのように隣り合う繊維間の間隔を減少させた。この周期を繰り返した繊維を設けたプラスチックフィルムを図７の（２）に示す構造のようにし、厚さ５ｍｍで３０ｃｍ角のマトリックス材料となるソーダー石灰ガラス板の両面に貼りつけた。両面でのそれぞれの繊維層のなす交差角度θは９０度とした。
【００５５】
この繊維複合材料を用いて、実施例２と同様な方法で電波透過率を測定したところ周波数が１０ＧＨｚ〜４０ＧＨｚにおいて−１６ｄＢ以下の電波遮蔽効果が確認された。また、ステンレス鋼繊維材料の投影面積は最大で６．６％であり、用いたプラスチックフィルムをガラス板に貼り付けた後でも繊維複合材料の平均光透過率は２１％以内の低下であった。
【００５６】
実施例５
さらに、ガラス板の表面に電気伝導性を持つ透明ＩＴＯ膜を蒸着したものを実施例４のガラス板の代わりに用い、ＩＴＯ膜と繊維を貼り付けたプラスチックフィルムが電気的に接続しないようにしたものを用いて実施例２と同様な方法で電波遮蔽特性を測定したところ、−１８ｄＢの減衰が見られた。このように、透明な基板にはＩＴＯ膜などの透明電気伝導性膜を付与したものを用いても、繊維層と電気伝導性膜が電気的に接続されていなければよく、例えば、電気伝導層を透明基板の中央部や端部などの場所に施せばよい。
【００５７】
実施例６
直径０．５ｍｍのステンレス鋼繊維を一つのます目が１０ｍｍとなるように板厚方向の中央部に複合化されている厚さ１０ｍｍの網入りガラス板の両面に、直径が７μｍの炭素繊維を５ｍｍ間隔で並べた繊維層を実施例４と同様な粘着層を持つプラスチックフィルムを用いて設けた。両面に設けた繊維軸のなす交差角度θは８０〜９０度の範囲にあるようにした。
【００５８】
この材料を５０ｃｍ角にし、全ての面が金属よりなり、金属が導電性のある金属で接地されている金属製箱の一面に取り付けた。箱の内部に周波数が２ＧＨｚで出力が１ｍＷの電波発信機を置き、箱の外部でこの材料からなる電波遮蔽材料から１０ｃｍ離れた位置で電界を測定したところ−１４ｄＢであり、電波が弱くなっていることを確認した。この電波遮蔽特性は実用的に十分であり、また、この材料は可視光領域で光透過率が７０％以上あり、電波を遮蔽することができるとともに光を透過することができる窓ガラスとして用いることができることが確認された。
【００５９】
【発明の効果】
近時、社会問題になってきた電波障害に対する対応策の一つとして、極めて実用性の高い透明又は不透明の電波遮蔽材料を提供し得る。特に、本発明によって、窓用材料としての機能を持つ材料を光透過性に対する低下を最小限にし、光は透過するが電波は透過しないという複合材料を得ることができ、特に、病院や公共の乗り物で電波を外部から遮蔽したり、構造体内部からの電波を外部へ広がることを防止することができる。また、熱反射ガラス、半透明ミラーや赤外線透過プラスチックスなどへの応用が可能である。
【図面の簡単な説明】
【図１】図１は、本発明における、導電性繊維の３次元配置構造により電波の偏光層を形成する態様を原理的に説明するための平面図である。
【図２】図２は、導電性繊維を３次元配置した偏光層構造について、交差角度θと周波数１０ＧＨｚにおける電波遮蔽特性の関係の一例を示すグラフである。
【図３】図３は、導電性繊維層の隣接する導電性繊維の間隔（Ｓ）（電波の周波数（λ）で規格化）と電波透過率（シールド効果）との関係を示すグラフである。
【図４】図４は、本発明の電波遮蔽材料の基本構成を概念的に示す斜視図である。
【図５】図５は、図４に示す基本構成の一変形例であり、導電性繊維層の積層構造の中間に透明導電性プラスチックフイルムなどを挟んだものである。
【図６】図６は、本発明の電磁遮蔽材料の一実施形態を示す側面図である。
【図７】図７は、本発明の電磁遮蔽材料の別の実施形態を示す側面図である。
【図８】図８は、本発明の電磁遮蔽材料のさらに別の実施形態を示す側面図である。
【図９】図９は、　導電性繊維の配列に用いる繊維織物の一例を示す側面図（ａ）及び平面図（ｂ）である。
【図１０】図１０は、実施例１の電波遮蔽特性の測定結果を示すグラフである。
【図１】
2004079762.tif 000003
【図２】
2004079762.tif 000004
【図３】
2004079762.tif 000005
【図４】
2004079762.tif 000006
【図５】
2004079762.tif 000007
【図６】
2004079762.tif 000008
【図７】
2004079762.tif 000009
【図８】
2004079762.tif 000010
【図９】
2004079762.tif 000011
【図１０】
2004079762.tif 000012